(57)【特許請求の範囲】
【請求項１】
酸素イオン伝導性固体電解質のシートの一方の面に耐酸化性導電性材料からなるカソードを、他方の面にゼオライトと導電性材料の混合物からなるアノードを被着して成り、かつゼオライトの割合がアノード全量当り１０〜７０重量％の範囲で選ばれることを特徴とする炭化水素部分酸化反応用膜反応器。
【請求項２】
請求項１記載の膜反応器のカソードに酸素含有ガスを、またアノードに炭化水素を、それぞれ電気化学的作動温度下で接触させ、かつカソードとアノードとの間に通電して、炭化水素の部分酸化反応を行わせることにより炭化水素の部分酸化物と水素を生成させることを特徴とする炭化水素の部分酸化方法。
【発明の詳細な説明】
【０００１】
【発明の属する技術分野】
本発明は、膜反応器、さらに詳しくいえば、酸素源として空気を用いることができ、燃焼を伴わないより低温での反応が可能で、炭化水素転化率が高い膜反応器、特にメタンと空気を原料に用いる合成ガス製造用膜反応器及びそれを用いた炭化水素の部分酸化物と水素との混合物、特に合成ガスの製造方法に関するものである。
【０００２】
【従来の技術】
合成ガスの製造法として、メタンを担持金属触媒下に酸素により部分酸化する方法や、固体電解質であるイットリア安定化ジルコニア（以下、ＹＳＺという）を利用したＲｈ／ＹＳＺ／Ａｇタイプの膜反応器によりメタンと透過酸素を反応させる方法が知られている。
【０００３】
しかしながら、前者の方法は、酸素を空気の形で用いることができないため、高コストの酸素自体の使用を余儀なくされるかあるいは空気から酸素を分離するなどの煩雑で高コストのプロセスを要するし、また実用的な活性を得るには例えば１０００Ｋ以上、通常９００℃以上という高温を要するという問題がある。
【０００４】
また、後者の方法は、メタン転化率がせいぜい４０％程度の低いものしか得られないという問題がある。
【０００５】
【発明が解決しようとする課題】
本発明は、このような事情の下、酸素源として空気を用いることができ、燃焼を伴わないより低温での反応が可能で、しかもメタンなどの炭化水素の部分酸化による転化率が高い膜反応器及びそれを用いて炭化水素の部分酸化物と水素との混合物、例えば合成ガスを高収率で製造する方法を提供することを目的としてなされたものである。
【０００６】
【課題を解決するための手段】
本発明者らは、上記の好ましい特性を有する所定反応用膜反応器を開発するために種々研究を重ねた結果、従来の膜反応器におけるアノードに代えて特定割合のゼオライトと導電性材料の混合物からなるアノードを用いることにより、その目的を達成しうることを見出し、この知見に基づいて本発明をなすに至った。
【０００７】
すなわち、本発明は、
（１）酸素イオン伝導性固体電解質のシートの一方の面に耐酸化性導電性材料からなるカソードを、他方の面にゼオライトと導電性材料の混合物からなるアノードを被着して成り、かつゼオライトの割合がアノード全量当り１０〜７０重量％の範囲で選ばれることを特徴とする炭化水素部分酸化反応用膜反応器、
及び
（２）該膜反応器のカソードに酸素含有ガスを、またアノードに炭化水素を、それぞれ電気化学的作動温度下で接触させ、かつカソードとアノードとの間に通電して、炭化水素の部分酸化反応を行わせることにより炭化水素の部分酸化物と水素を生成させることを特徴とする炭化水素の部分酸化方法、
を提供するものである。
【０００８】
【発明の実施の形態】
好ましい態様としては、
（３）アノードがゼオライトと金属の混合物からなる前記（１）項記載の膜反応器、
（４）カソードが耐酸化性金属、希土類系複合酸化物から成る前記（１）項記載の膜反応器、
（５）希土類系複合酸化物が一般式
（Ｌ1-xＡx）a（Ｍ1-yＢy）bＯ3
（式中のＬはＬａ及び／又はＹ、ＡはＳｒ、Ｃａ及びＢａの中から選ばれた少なくとも１種の元素、ＭはＭｎ又はＣｏ、ＢはＣｏ、Ｎｉ、Ｆｅ、Ｍｎ、Ｃｕ、Ｚｎ及びＧａの中から選ばれた少なくとも１種の元素、０≦ｘ≦０．５、０≦ｙ≦０．５、０．９５≦ｂ／ａ≦１．０５である）
で表わされる前記（４）項記載の膜反応器、
（６）酸素イオン伝導性固体電解質が、混合伝導性を有するものである前記（１）項、又は前記（３）ないし（５）項のいずれかに記載の膜反応器、
（７）酸素イオン伝導性固体電解質が、ジルコニア、イットリア、Ｃｅ1-xＤxＯ2（式中のＤはＧｄ、Ｓｍ及びＢａの中から選ばれた少なくとも１種の元素、０≦ｘ≦０．５である）
である前記（１）項、又は前記（３）ないし（６）項のいずれかに記載の膜反応器、
が挙げられる。
【０００９】
本発明の膜反応器に用いられる酸素イオン伝導性固体電解質は酸素イオン伝導性を有し、特に高温で酸素イオンを透過させる固体電解質であれば特に制限はないが、混合伝導性すなわち酸素イオン伝導性と電子伝導性の両方の性質を有するものの方が転化率を向上させうるので好ましく、このようなものとしては、例えばＬａＣｏＯ3、そのＬａの一部がＳｒで置換されたＳｒドープ化物［以下、Ｌａ（Ｓｒ）ＣｏＯ3で示す］、ＬｉＴｉＳ2、ＮｄＣｏＯ3、そのＮｄの一部がＳｒで置換されたＳｒドープ化物［以下、Ｎｄ（Ｓｒ）ＣｏＯ3で示す］、ＬｉＣｏＯ3、ＫＷＯ3、ＣｅＯ2、そのＣｅの一部がＧｄ又はＳｍで置換されたドープ化物［以下、Ｃｅ（Ｇｄ／Ｓｍ）Ｏ2で示す］、イットリア安定化ジルコニアなどが挙げられる。
【００１０】
本発明においては、前記固体電解質シートの片側にアノードが、他方側にカソードがそれぞれ設けられる。
アノードの材料としては、導電性材料とゼオライトの混合物が用いられ、ゼオライトの割合はアノード全量当り１０〜７０重量％の範囲で選ぶのが電極活性が得られるため、好ましい。
導電性材料としては、通常電子伝導性を有するもの、例えばニッケルなどの金属等が用いられる。
【００１１】
また、カソード材料としては、高温下で空気などの酸素含有ガスに対して耐食性のある耐酸化性導電性材料、例えば耐食性金属、希土類系複合酸化物などが挙げられる。希土類系複合酸化物としては、一般式
（Ｌ1-xＡx）a（Ｍ1-yＢy）bＯ3
（式中のＬはＬａ及び／又はＹ、ＡはＳｒ、Ｃａ及びＢａの中から選ばれた少なくとも１種の元素、ＭはＭｎ又はＣｏ、ＢはＣｏ、Ｎｉ、Ｆｅ、Ｍｎ、Ｃｕ、Ｚｎ及びＧａの中から選ばれた少なくとも１種の元素、０≦ｘ≦０．５、０≦ｙ≦０．５、０．９５≦ｂ／ａ≦１．０５である）
で表わされるもの、中でも一般式
Ｌ1-xＡxＭ′Ｏ3
（式中のＬはＬａ及び／又はＹ、ＡはＳｒ、Ｃａ及びＢａの中から選ばれた少なくとも１種の元素、Ｍ′はＭｎ及び／又はＣｏ、０≦ｘ≦０．５である）
で表わされるもの、中でもこの一般式中のＭ′がＣｏであるものが好ましい。
好適なカソード材料としては、良好な導電性を有し、所望反応条件下で電解質と反応しないもの、例えばＬａ（Ｓｒ）ＭｎＯ3、Ｌａ（Ｓｒ）ＣｏＯ3、Ｃｅ（Ｓｍ）Ｏ2、Ｃｅ（Ｇｄ）Ｏ2、Ｃｅ（Ｐｒ）Ｏ2、特にＬａ（Ｓｒ）ＣｏＯ3などが挙げられる。
【００１２】
本発明の膜反応器において、その構成部材の厚さは、固体電解質シートで１０〜５００μ、アノードで１０〜２００μ、カソードで１０〜２００μの範囲で選ぶのが電極活性が高いため、好ましい。
【００１３】
本発明の膜反応器を作成する方法としては、通常グリーンシート状のジルコニア系電解質材料等の電解質材料に電極組成物を塗布などにより被着したのち、一体焼成する方法や、焼結されたジルコニア電解質等の所定の固体電解質上に電極を塗布や印刷等で被着させ、場合により焼成する方法が用いられ、その他、ＣＶＤ法、プラズマＣＶＤ法、スパッタリング法、溶射法、プラズマ溶射法、真空蒸着法や電子ビーム蒸着法のような蒸着法も用いられる。
上記焼成は、好ましくは１２００〜１６００℃の範囲の温度で、１〜１０時間行われる。
【００１４】
次に、本発明においては、前記膜反応器を用い炭化水素の部分酸化を行わせることにより、炭化水素の部分酸化物と水素を生成させることができる。この部分酸化は、膜反応器のカソードに酸素含有ガスを、またアノードに炭化水素を、それぞれ電気化学的作動温度下で接触させ、かつカソードとアノードとの間に通電することによって進行する。通電はイオンとしての酸素透過量が所望の部分酸化反応を十分生起させる化学的量論量に達するような電流値が得られる程度に行うのが好ましい。
【００１５】
反応原料に用いる炭化水素としては、メタンが好ましく、その他メタン含有ガス、例えば都市ガスや天然ガスなども用いることができる。
メタンやメタン含有ガスを用いると、一酸化炭素と水素の混合ガスすなわち合成ガスを生成させることができる。
【００１６】
この際、原料の供給割合は炭化水素に対し、モル比で、酸素含有ガスが酸素に換算して１：０．５〜１：５の範囲となるように調整され、反応温度は３００〜１０００℃、好ましくは５００〜８００℃の範囲、反応圧力は１〜１００ｋｇ／ｃｍ2の範囲、ＳＶは５００〜１００００ｈｒ-1の範囲で選ばれる。
【００１７】
【発明の効果】
本発明の膜反応器は、酸素源として空気を用いることができ、燃焼を伴わないより低温での反応が可能で、炭化水素転化率が高い上に、従来必要であった酸素分離装置が不要となるため装置の簡素化が図れるという顕著な効果を奏する。
また、本発明方法によれば、この膜反応器を利用して、従来より低温したがって低コストで、しかも高転化率で炭化水素を部分酸化することができ、特に炭化水素にメタン又はメタン含有ガスを用いた合成ガス製造法として有用であり、メタノールの合成も効率的に行うことができるという顕著な効果を見出すことができた。
【００１８】
【実施例】
次に実施例によって本発明をさらに詳細に説明するが、本発明はこれらの例によって何ら限定されるものではない。
【００１９】
実施例１
イットリア含量８％のＹＳＺからなる固体電解質板（２００μｍ厚）の両面にＮｉとゼオライトの７０：３０（重量比）混合物からなるアノード（１００μｍ厚）とＬａ0.8Ｓｒ0.2ＭｎＯ3からなるカソード（１００μｍ厚）をスクリーン印刷法により被着させて膜反応器を作成した。
【００２０】
この膜反応器のアノード側にメタンと窒素の混合ガスを、カソード側に空気を表１に示す流量で７００℃で供給し、かつ電極間に流れる電流値を表１に示すように種々変えて通電し、メタンの部分酸化反応を行った。各電流値ごとに、反応後の出口ガスについてその組成成分ごとの流量を、またメタン転化率（％）及び出口ガスにおけるＨ2／ＣＯ比を求めた。その結果も表１に示す。各流量はｓｃｃｍ単位で示す。
【００２１】
【表１】
0003801249.tif 000002
【００２２】
また、表１の結果について、図１に、電流と出口ガスの組成成分ごとの流量分布との関係を、図２に電流とメタン転化率（％）及び出口ガスにおけるＨ2／ＣＯ比の関係をそれぞれ示す。
これより、メタン転化率は電流値２Ａ以上で８０％程度に達し、Ｈ2／ＣＯ比もほぼ２に近い値となることが分る。また、生成量はＨ2、ＣＯとも２Ａの電流値のときに最大値となり、電流の増加とともにＣＯ2が増大することが分る。
これは、次の反応式
ＣＨ4＋１／２Ｏ2→ＣＯ＋２Ｈ2
で表わされる反応が進行していること、すなわち、十分な電流値のときに、メタン量１４ｓｃｃｍに対し透過酸素量は量論量の７ｓｃｃｍ程度となることを示している。
以上の結果から、本発明の膜反応器は従来より低温かつ高転化率でＣＯ及びＨ2を生成させうることが分る。
【図面の簡単な説明】
【図１】  実施例１の反応における電流と出口ガスの組成成分ごとの流量分布との関係を示すグラフ。
【図２】  実施例１の反応における電流とメタン転化率及びＨ2／ＣＯ比との関係を示すグラフ。
【図１】
0003801249.tif 000003
【図２】
0003801249.tif 000004